(57)【要約】【課題】ＣＩＥ色度座標ｙ値が０．１２以下の適正範囲であり、リーク、黒点の発生が少なく、発光効率の良い有機発光素子を提供する。【解決手段】正孔輸送層として炭素数３以上のアルキル基を二つ以上有する有機化合物で形成された層を用いた構成とした。【選択図】図１
2008034701.tif 000002
【特許請求の範囲】
【請求項１】
反射メタル、透明電極（陽極）、有機化合物からなる正孔輸送層、有機化合物からなる発光層、透明電極（陰極）を少なくとも順に有する有機発光素子において、
前記透明電極（陽極）の膜厚が５ｎｍ以上４０ｎｍ以下、前記正孔輸送層の膜厚が１０ｎｍ以上４５ｎｍ以下、前記発光層のＰＬスペクトルピーク波長が４６０ｎｍ以上４９０ｎｍ以下、取り出し光のＣＩＥ色度座標ｙ値が０．１２以下であって、前記正孔輸送層として炭素数３以上のアルキル基を二つ以上有する有機化合物で形成された層を有することを特徴とする有機発光素子。
【請求項２】
前記炭素数３以上のアルキル基が、イソプロピル基、イソブチル基、ｓｅｃ−ブチル基、ｔｅｒｔ−ブチル基のいずれかであることを特徴とする請求項１に記載の有機発光素子。
【請求項３】
前記炭素数３以上のアルキル基を二つ以上有する有機化合物で形成された層の屈折率が１．０以上１．７以下であることを特徴とする請求項１または２に記載の有機発光素子。
【請求項４】
前記炭素数３以上のアルキル基を二つ以上有する有機化合物が、下記一般式［１］で表される４−アミノフルオレン化合物であることを特徴とする請求項１乃至３の何れか一項に記載の有機発光素子。
【化１】
2008034701.tif 000007
（式中、Ａｒ1は、２または４位に結合する置換あるいは無置換のフルオレン基を表わす。
Ａｒ2は、置換あるいは無置換のアリール基、複素環基を表わす。
Ｒ1乃至Ｒ9は水素原子、置換あるいは無置換のアルキル基、アラルキル基、アリール基、複素環基、シアノ基またハロゲン基を表わし、それぞれ同じであっても異なっていても良く、互いに結合し環を形成しても良い。）
【請求項５】
前記Ａｒ1が４位に結合する置換あるいは無置換のフルオレン基であり、Ａｒ2が置換あるいは無置換のフルオレン基であることを特徴とする請求項４に記載の有機発光素子。
【請求項６】
前記正孔輸送層が前記炭素数３以上のアルキル基を二つ以上有する有機化合物で形成された層と、異なる材料によって形成された層を２層以上積層した構成であることを特徴とする請求項１乃至５の何れか一項に記載の有機発光素子。
【発明の詳細な説明】
【技術分野】
【０００１】
本発明は、反射メタル、透明電極（陽極）、正孔輸送層、有機化合物からなる発光層、透明電極（陰極）を少なくとも順に有する、取り出し光のＣＩＥ色度座標ｙ値が０．１２以下の青色有機発光素子に関する。
【背景技術】
【０００２】
図１に示すトップエミッション型で反射メタル側が陽極の有機発光素子では、発光層３の発光界面から反射メタル０までの光学距離が発光波長λの１／４の奇数倍のときに干渉効果により発光効率が極大をとる事が知られている（特許文献１、４頁４３−４９行）。
【０００３】
また、蒸着する有機膜の膜厚を厚くする事により電気的なリークを防止する事も知られている（特許文献１、５頁１８−２２行）。
【０００４】
つまり、従来から干渉効果による光取り出し効率の向上や、それを利用し膜厚を厚くしてリークを防止する事は知られていた。
【０００５】
しかし、発光界面から反射メタル０までの光学距離を発光効率の一次極大の膜厚付近で用いる場合が生産時の膜厚精度の観点からは有利であり、その場合に適した正孔輸送材料については全く知られていなかった。
【０００６】
【特許文献１】特開２０００−２４３５７３号公報
【発明の開示】
【発明が解決しようとする課題】
【０００７】
特許文献１では、干渉効果により光取り出し効率を向上させることを目的として発光波長に合わせて発光界面から反射メタルまでの光学距離を設定する試みがなされている。
【０００８】
しかしながら、発光界面から反射メタルまでの光学距離を発光効率の一次極大の膜厚付近に設定する場合、膜厚が薄くなるためにリークが起こりやすい。
【０００９】
更に、発光界面から反射メタルまでの光学距離を発光効率の二次極大以上の膜厚付近に設定する場合、膜厚が厚くなるためリークは防止しやすいが、発光効率や取り出し光の色度を良くするためには膜厚精度が厳しくなる問題があった。
【００１０】
本発明は、発光界面から反射メタルまでの光学距離を膜厚精度が最も低くて済む発光効率の一次極大の膜厚付近に設定する場合でも、ＣＩＥ色度座標ｙ値が０．１２以下で、リークが少なく、黒点の発生しにくい発光効率の高い有機発光素子の提供を目的とする。
【課題を解決するための手段】
【００１１】
すなわち、本発明の有機発光素子は、反射メタル、透明電極（陽極）、有機化合物からなる正孔輸送層、有機化合物からなる発光層、透明電極（陰極）を少なくとも順に有する有機発光素子において、前記透明電極（陽極）の膜厚が５ｎｍ以上４０ｎｍ以下、前記正孔輸送層の膜厚が１０ｎｍ以上４５ｎｍ以下、前記発光層のＰＬスペクトルピーク波長が４６０ｎｍ以上４９０ｎｍ以下、取り出し光のＣＩＥ色度座標ｙ値が０．１２以下であって、前記正孔輸送層として炭素数３以上のアルキル基を二つ以上有する有機化合物で形成された層を有することを特徴とする。
【発明の効果】
【００１２】
本発明の有機発光素子は、発光界面から反射メタルまでの光学距離を膜厚精度が最も低くて済む発光効率の一次極大の膜厚付近に設定する場合でも、ＣＩＥ色度座標ｙ値が０．１２以下の適正範囲であり、リーク、黒点の発生が少なく、発光効率が高い。
【発明を実施するための最良の形態】
【００１３】
本発明の様に反射メタルを有する有機発光素子は、発光波長をλとすると、発光面と反射メタルの光学距離がおおよそ１／４λの奇数倍のとき、いったん反射して取り出される光の位相と直接取り出される光の位相が一致し、光取り出し効率が最大となる。
【００１４】
反射メタルが一般的な金属である場合、位相シフトφの値はπに近い値となるが、πよりも外れる分に関しては、強め合いの極大に相当する光学膜厚を０．２５λ×（２ｎ−φ／π）で表される値に変換する必要がある（ｎは正の整数）。
【００１５】
つまり、より正確には、位相シフトを含めて光学膜厚は設定されるが、これ以降では位相シフトをπとして説明する。
【００１６】
青色素子では発光波長を４７５ｎｍとすると、１／４λの奇数倍は、一倍で１１８．７５ｎｍ、三倍で３５６．２５ｎｍ、五倍で５９３．７５ｎｍとなる。
【００１７】
光学距離は膜厚と屈折率の積であるため、有機物のおおよその屈折率を１．８とすると、この光学距離に設定するための有機物の膜厚は６５．９７ｎｍ、１９７．９２ｎｍ、３２９．８６ｎｍとなる。
【００１８】
実際の青色素子では取り出し光の色度を調整するために上記の膜厚よりも薄く設定し、色純度を高めることもある。
【００１９】
ここで、発光効率の一次極大付近に合わせるための有機膜の膜厚を６６ｎｍとし、有機膜の生産時の膜厚精度を±５％とすると、一次極大付近狙いでは６２．７ｎｍ以上６９．３ｎｍ以下が実際に生産時に成膜できる膜厚となる。
【００２０】
二次極大付近に合わせるための膜厚を１９８ｎｍとすると、生産時の膜厚精度が±５％では１８８．１ｎｍ以上２０７．９ｎｍ以下が実際に生産時に成膜できる膜厚となり、ズレ量の絶対値は一次極大付近に合わせる場合に比べて３倍になってしまう。
【００２１】
このように膜厚の誤差精度は狙い膜厚に対して割合で決まるが、色度や発光効率への干渉効果は狙い膜厚からのズレ量の絶対値で決まるため、膜厚が厚ければ厚いほど生産時の膜厚精度を厳しくしないと色度、効率ずれが大きくなる。
【００２２】
そこで本発明者らは、生産時の膜厚精度が低くても済むように発光面と反射メタルの光学距離を発光効率の一次極大付近で使う事を前提に、リークが少なく、黒点の発生しにくい発光効率の高い有機発光素子を提供する事を検討した。
【００２３】
その結果、正孔輸送層として炭素数３以上のアルキル基を二つ以上有する有機化合物で形成された層を用いた場合に屈折率が低い事から膜厚を比較的厚く出来、リーク、黒点の発生が少なく、発光効率の良い有機発光素子が作れる事を見出した。
【００２４】
以下、本発明の実施形態を詳細に説明する。
【００２５】
ここでは、図１を用い、トップエミッション型の発光素子で、反射電極が陽極の場合のみを説明するが、ボトムエミッション素子で反射電極が陽極の場合も本発明に含まれる。
【００２６】
図１は、本発明を代表するトップエミッション型で反射電極が陽極の有機発光素子の積層構造を表す模式図である。図中、０は基板上に形成された光を反射する反射メタル、１は透明電極（陽極）、２は正孔輸送層、３は発光層、４は電子輸送層、５は電子注入層、６は透明電極（陰極）をそれぞれ表している。
【００２７】
本発明の有機発光素子は、透明電極（陽極）１の膜厚が５ｎｍ以上４０ｎｍ以下であり、正孔輸送層２の膜厚が１０ｎｍ以上４５ｎｍである。そして、発光層３のＰＬスペクトルピーク波長が４６０ｎｍ以上４９０ｎｍ以下であり、取り出し光のＣＩＥ色度座標ｙ値が０．１２以下であり、青色発光素子として好適である。
【００２８】
ここで本発明での発光層３のＰＬスペクトルピーク波長は、有機発光素子としての発光波長ではなく、発光層から発せられる発光スペクトルのピークとして定義され、発光層材料に紫外光を照射したときの発光スペクトルから求められる。
【００２９】
発光層３のＰＬスペクトルピーク波長が４６０ｎｍよりも小さい場合は発光効率の低下や寿命の低下が起き易く、４９０ｎｍよりも大きい場合は取り出し光がＣＩＥ色度座標ｙ値＞０．１２となり、水色になり易い。
【００３０】
また、本発明の発光素子は、赤、緑色発光素子と組み合わせて多色表示装置を形成する事を前提とするため、色再現範囲を広くするために、取り出し光のＣＩＥ色度座標ｙ値が０．１２以下である事を前提とする。
【００３１】
そして、反射メタル０側の電荷輸送層である正孔輸送層２を一定の材料を用いて形成したものである。
【００３２】
本発明では光を反射する反射メタル０を有するが、ここで光を反射するとは、反射率５０％以上の金属電極を示す。用いられる金属としては、Ｃｒ、Ａｌ、Ａｇもしくはその合金などが挙げられるが、反射率の高い金属ほど好ましい。
【００３３】
また、本発明では陽極として、反射メタル０に電荷を注入するための透明電極１を積層して用いる。
【００３４】
透明電極（陽極）１としては、ＩＴＯ、ＩＺＯなどの透明導電材料が用いられ、透過率が５０％以上であれば用いる事ができるが、透過率が高いほど好ましく、反射メタル０を酸化しない材料が選ばれる。
【００３５】
透明電極（陽極）１の膜厚は５ｎｍ以上４０ｎｍ以下である。５ｎｍよりも薄いと正孔注入がされにくい。４０ｎｍよりも厚いと反射メタル０から発光面の距離が厚くなるために青色発光素子では取り出し光のＣＩＥ色度座標ｙ値＞０．１２になりやすい。
【００３６】
また、本発明では、透明電極（陽極）１上には有機化合物からなる正孔輸送層２が形成される。
【００３７】
正孔輸送層２の膜厚は１０ｎｍ以上４５ｎｍ以下の範囲で用いられる。１０ｎｍよりも薄いとリークが大きくなる。４５ｎｍより厚いと透明電極（陽極）１と同様に反射メタル０から発光面の距離が厚くなるために青色発光素子では取り出し光のＣＩＥ色度座標ｙ値＞０．１２になりやすい。
【００３８】
この正孔輸送層２として、炭素数３以上のアルキル基を二つ以上有する有機化合物で形成された層を少なくとも有する。
【００３９】
炭素数３以上のアルキル基としては、具体的にはイソプロピル基、イソブチル基、ｓｅｃ−ブチル基、ｔｅｒｔ−ブチル基のいずれかである事が好ましい。これらのアルキル基は立体障害が大きく、成膜したときに膜密度が低くなりやすく、屈折率が１．０以上１．７以下になりやすいため好ましい。
【００４０】
有機膜の屈折率は通常に知られている正孔輸送材料では１．８前後であるが、１．０以上１．７以下と低い膜を形成する事で、同じ光学膜厚を成膜するときにでも実膜厚を厚く出来、リークや黒点を防止できる事から好ましい。
【００４１】
屈折率＜１．０には有機物を成膜した場合にはなりにくく、１．７より大きい場合は、従来知られている正孔輸送材料を用いて正孔輸送層を形成する場合に実膜厚が近くなり、膜厚が薄く好ましくない。
【００４２】
また、屈折率は、測定波長によって異なった値を示す場合があるが、この場合は発光層３のＰＬスペクトルピーク波長の屈折率で定義される。
【００４３】
更に、上記の炭素数３以上のアルキル基を二つ以上有する有機化合物が、下記一般式［１］で表される４−アミノフルオレン化合物である事が好ましい。
【００４４】
【化１】
2008034701.tif 000003
（式中、Ａｒ1は、２または４位に結合する置換あるいは無置換のフルオレン基を表わす。
【００４５】
Ａｒ2は、置換あるいは無置換のアリール基、複素環基を表わす。
【００４６】
Ｒ1乃至Ｒ9は水素原子、置換あるいは無置換のアルキル基、アラルキル基、アリール基、複素環基、シアノ基またハロゲン基を表わし、それぞれ同じであっても異なっていても良く、互いに結合し環を形成しても良い。）
【００４７】
このようなモノアミン型の正孔輸送材料は炭素数が３以上のアルキル基を有する場合にかさ高い膜になりやすく好ましい。従来、有機発光素子に用いられることの多いジアミン型の正孔輸送材料は移動度が高いが、膜密度が高くなり、本発明では好ましくない。
【００４８】
さらに、上記一般式［１］において、Ａｒ1が４位に結合する置換あるいは無置換のフルオレン基であり、Ａｒ2が置換あるいは無置換のフルオレン基であることが更に好ましい。フルオレン基を有する事により、モノアミン型であってもガラス転移温度が大きく、膜の結晶化が抑止できる事から好ましい。
【００４９】
また、正孔輸送層２が炭素数３以上のアルキル基を二つ以上有する有機化合物で形成された層と、異なる材料によって形成された層を２層以上積層した構成で用いても良い。かさ高い膜のみで正孔輸送層を形成すると、屈折率が低い事から膜厚を厚く出来、リークや黒点の発生を防ぐ効果があるが、基板からの正孔注入に関しては、別の層を設けて機能を分離する事ができる。
【００５０】
更に正孔輸送層２上には、有機化合物からなる発光層３が形成される。発光層３には従来から知られている材料を用いる事が出来るが、本発明では上述したように発光層のＰＬスペクトルピーク波長が４６０ｎｍ以上４９０ｎｍ以下のものが用いられる。
【００５１】
さらに発光層３上には、電子輸送層４、電子注入層５を形成してもよく、この場合も従来から知られている材料を用いる事ができる。
【００５２】
さらにその上には光を透過する透明電極（陰極）６が積層される。透明電極（陰極）６を形成する材料としてはＩＴＯやＩＺＯなどの透明導電材料を用いてもよく、また、半透明の金属薄膜を用いても良い。
【００５３】
半透明の金属薄膜としては、反射メタル０と同様の金属が用いられ、吸収が５０％以下の膜厚であれば、透過と反射の割合に関わらず用いる事ができる。
【００５４】
また、トップエミッション型の発光素子では光取り出し側の光学膜厚によっても干渉効果が起こる事が一般に知られている。
【００５５】
本発明では光取り出し電極の上が空洞である場合は、その界面が屈折率差を生じ、反射メタルからの光学膜厚を最適化することで光取り出し効率を高める事ができる。
【００５６】
また、光取り出し電極に半透明の金属電極を用いる場合は、有機層と金属電極の界面反射を生じ、反射電極もしくは反射層からの光学膜厚を最適化することで光取り出し効率を高める事ができる。
【実施例】
【００５７】
以下、本発明の実施例について説明する。実施例に用いた材料や素子構成は、特に好ましい例であるが、これに限定されるものではない。
【００５８】
＜実施例１＞
ＡｇとＩＺＯを積層した反射電極を用いた、図１に示すトップエミッション型構造の有機発光素子を作製した。
【００５９】
ガラス上にスパッタ法にて反射メタル０としてＡｇを２００ｎｍの厚さになるよう形成し、その上に透明電極（陽極）１としてＩＺＯを２０ｎｍの厚さになるよう積層した。
【００６０】
続いて、真空蒸着装置（アルバック社製）に洗浄済みの電極までを形成した基板と材料を取り付け、１．３３３×１０-4Ｐａ（１×１０-6Ｔｏｒｒ）まで排気した後、ＵＶ／オゾン洗浄を施した。
【００６１】
そして、基板を１００℃に加熱し、透明電極（陽極）１上に下記構造式［２］で示される正孔輸送材料を２０ｎｍの膜厚となるように成膜して正孔輸送層２を形成した。
【００６２】
【化２】
2008034701.tif 000004
【００６３】
次に、基板が８０℃に下がるまで冷却したのち、下記構造式［３］で示される青色発光ドーパント（５ｖｏｌ％）と下記構造式［４］で示される発光層ホスト材料の共蒸着膜を２０ｎｍの膜厚で成膜して発光層３を形成した。
【００６４】
【化３】
2008034701.tif 000005
【００６５】
次に、電子輸送層４として、下記構造式［５］で示される、フェナントロリン化合物を５ｎｍ成膜した。
【００６６】
【化４】
2008034701.tif 000006
【００６７】
次に、電子輸送層４の上に、上記構造式［５］で示されるフェナントロリン化合物と炭酸セシウムをセシウムの濃度が２３ｗｔ％となるように蒸着レートを調整して共蒸着膜を４０ｎｍの厚さに成膜し、電子注入層５とした。
【００６８】
続いて、電子注入層５まで成膜した基板を、別のスパッタ装置（アルバック社製）へ移動させ、電子注入層５上にインジウム錫酸化物（ＩＴＯ）をスパッタ法にて３５ｎｍ成膜し、透明電極（陰極）６を得た。
【００６９】
その後、基板をグローブボックスに移し、窒素雰囲気中で乾燥剤を入れたガラスキャップにより封止した。
【００７０】
これとは別に発光層３を単層膜として石英ガラス上に形成し、紫外光照射により発光スペクトルを調べた。ＰＬスペクトルのピーク波長は４７４．６ｎｍであり、この波長での正孔輸送層２の屈折率は１．６８であった。
【００７１】
上記手順により得られた有機発光素子の発光を調べたところ、発光効率と色度座標（ｘ，ｙ）はそれぞれ、２．９４ｃｄ／Ａ、（０．１４６，０．１１１）であった。黒点、リークの発生がなく効率の良い、色度が適正範囲の発光素子であった。
【００７２】
＜実施例２＞
透明電極（陽極）１上に正孔輸送層２として、従来知られているＮ，Ｎ’−α−ジナフチルベンジジン（α−ＮＰＤ）を１０ｎｍ、次に上記構造式［２］に示される正孔輸送材料を１０ｎｍ積層した以外は実施例１と同様に有機発光素子を作製した。
【００７３】
上記手順により得られた有機発光素子の発光を調べたところ、発光効率と色度座標（ｘ，ｙ）はそれぞれ、３．１２ｃｄ／Ａ、（０．１４７，０．１０８）であった。黒点、リークの発生がなく効率の良い、色度が適正範囲の発光素子であった。
【００７４】
＜比較例１＞
透明電極（陽極）１上に正孔輸送層２てしてＮ，Ｎ’−α−ジナフチルベンジジン（α−ＮＰＤ）を２０ｎｍ積層して形成した以外は実施例１と同様に有機発光素子を作製した。
【００７５】
上記手順により得られた有機発光素子の発光を調べたところ、発光効率と色度座標（ｘ，ｙ）はそれぞれ、２．９０ｃｄ／Ａ、（０．１４２，０．１３４）であった。色度が適正範囲から外れた発光素子であった。
【図面の簡単な説明】
【００７６】
【図１】本発明の有機発光素子の積層構造を表す模式図である。
【符号の説明】
【００７７】
０：反射メタル
１：透明電極（陽極）
２：正孔輸送層
３：発光層
４：電子輸送層
５：電子注入層
６：透明電極（陰極）
【図１】
2008034701.tif 000008